СПОСОБ ПОЛУЧЕНИЯ ВЫСОКОМАРОЧНОГО ЦЕМЕНТА
METHOD OF PRODUCING HIGH QUALITY CEMENT

Изобретение относится к области производства строительных материалов и может быть использовано для получения высокомарочных цементов.
2
Известен способ получения цемента, в котором на второй стадии помола предварительно измельченные компоненты цемента совместно домалывают в шаровой мельнице открытого типа до удельной поверхности цементного порошка 4000-5000 см/г (RU 2388710 С1, 10.05.2010). Прочность цементного камня из полученного порошка на сжатие через 2 суток составляет 18,5 МПа, через 28 суток - 45 МПа.
2
2
Наиболее близким к предложенному является способ получения цемента, в котором предварительно смешанные и совместно измельченные компоненты цемента подвергают обработке в трехкамерной шаровой мельнице до удельной поверхности 300-900 м/кг (соответствует 3000-9000 см/г) (RU 2544355 С2, 20.03.2015). Прочность цементного камня из полученного порошка на сжатие через 2 суток составляет 20-53 МПа, через 28 суток - 60-80 МПа.
Техническое решение предлагаемого изобретения заключается в повышении прочностных характеристик получаемых из цемента строительных материалов при одновременном обеспечении высокой морозостойкости и водонепроницаемости.
Технический результат, достигаемый предложенным изобретением, позволяющий решить указанную проблему, заключается в повышении дисперсности получаемого цемента.
Технический результат достигается способом получения цемента путем совместного измельчения компонентов цемента в мельнице, заполненной рабочими элементами, в котором, в отличие от известного способа, используют электромагнитную мельницу с рабочими элементами в виде постоянных магнитов при отношении общей массы цемента к массе рабочих элементов от 1:3 до 1:15, при этом создают в мельнице магнитное поле напряженностью от 30 до 70 кА/м и частотой от 35 до 100 Гц и измельчение осуществляют в течение 5-45 минут.
Кроме того, предпочтительно использовать постоянные магниты с эффективным диаметром от 10 до 50 мм и с индукцией 0,1-1,0 Тл.
Способ получения высокодисперсного цемента осуществлялся следующим образом.
В качестве электромагнитной мельницы может использоваться любой известный электромагнитный аппарат-измельчитель с рабочими телами из ферромагнитного материала, например, из гексаферрита стронция или бария. Для осуществления предложенного способа использовалась электромагнитная мельница (ЭММ), представляющая собой индуктор соленоидального типа с помещенными внутри постоянными магнитами (магнитных гранул) сферической формы. Магнитные гранулы были выполнены из гексаферита бария или стронция и находились в эластичной рабочей камере из полимерного материала. Емкость рабочей камеры может быть от 10 до 100 л. Эффективный диаметр рабочих элементов - от 10 до 50 мм, магнитная индукция 0,1-1 Тл. Указанные размеры и индукция рабочих элементов являются оптимальными. Они могут отличаться от указанных. При подаче напряжения на индуктор магнитные гранулы приобретают хаотичное движение, образуя магнитокипящий слой. Обрабатываемый материал (компоненты цемента) поступал в рабочую камеру, где проходили обработку рабочими ферромагнитными элементами, выполненными из гексаферрита бария или стронция, которые находясь в переменном магнитном поле, создаваемом индуктором, приводились в интенсивное хаотичное движение, и в результате столкновения магнитных элементов между собой и с частицами обрабатываемого материала происходило измельчение материала.
Ниже приведены примеры осуществления предложенного способа
Пример 1
Соотношение масс исходных компонентов цемента и рабочих элементов 1:3
2
Портландцементный клинкер, кремнеземная добавка, гипс, полимерный модификатор совместно помещали в ЭММ, время обработки материалов составило от 5 до 45 мин. Исходная удельная поверхность портландцементного клинкера составила 3000 см/г.Частота магнитного поля составила 35 Гц, размер рабочих элементов (магнитных гранул) 10 мм с индукцией 0,1 Тл. Результаты представлены в таблице 1.
Пример 2
Соотношение масс исходных компонентов цемента и рабочих элементов 1:7
2
Портландцементный клинкер, кремнеземную добавку, гипс, полимерный модификатор совместно помещали в ЭММ, время обработки материалов составило от 5 до 45 мин. Исходная удельная поверхность портландцементного клинкера составила 3000 см/г. Частота магнитного поля составила 50 Гц, размер рабочих элементов (магнитных гранул) 15 мм с индукцией 0,2 Тл. Результаты представлены в таблице 2.
Пример 3
Соотношение масс исходных компонентов цемента и рабочих элементов 1:15
2
Портландцементный клинкер, кремнеземная добавка, гипс, полимерный модификатор совместно помещали в ЭММ, время обработки материалов составило от 5 до 45 мин. Исходная удельная поверхность портландцементного клинкера составила 3000 см/г. Частота магнитного поля составила 75 Гц, размер рабочих элементов (магнитных гранул) 25 мм с индукцией 0,5 Тл. Результаты представлены в таблице 3.
Пример 4
Соотношение масс исходных компонентов цемента и рабочих элементов 1:15
Напряженность магнитного поля 30 кА/м
2
Портландцементный клинкер, кремнеземную добавку, гипс, полимерный модификатор совместно помещали в ЭММ, время обработки материалов составило от 5 до 45 мин. Исходная удельная поверхность портландцементного клинкера составила 3000 см/г. Частота магнитного поля составила 100 Гц, размер рабочих элементов (магнитных гранул) 25 мм с индукцией 1,0 Тл. Результаты представлены в таблице 4.
Пример 5
Соотношение масс исходных компонентов цемента и рабочих элементов 1:15
Напряженность магнитного поля 50 кА/м
2
Портландцементный клинкер, кремнеземную добавку, гипс, полимерный модификатор совместно помещали в ЭММ, время обработки материалов составило от 5 до 45 мин. Исходная удельная поверхность портландцементного клинкера составила 3000 см/г. Частота магнитного поля составила 50 Гц, размер рабочих элементов (магнитных гранул) 25 мм с индукцией 0,1 Тл. Результаты представлены в таблице 5.
Пример 6
Соотношение масс исходных компонентов цемента и рабочих элементов 1:15
Напряженность магнитного поля 70 кА/м
2
Портландцементный клинкер, кремнеземную добавку, гипс, полимерный модификатор совместно помещали в электромагнитную мельницу, время обработки материалов составило от 5 до 45 мин. Исходная удельная поверхность портландцементного клинкера составила 3000 см/г. Частота магнитного поля составила 50 Гц, размер рабочих элементов (магнитных гранул) 50 мм с индукцией 0,1 Тл. Результаты представлены в таблице 6.
При измельчении цемента в ЭМИ получен цемент с преобладанием тонкодисперсных фракций с размером частиц от 5 до 20 мкм, фракции с частицами 60-80 мкм и более отсутствуют.
2
2
Исследовано влияние различной дисперсности цемента на процесс структурообразования цементно-песчаного бетона, характеризуемого пластической прочностью во времени. Установлено, что наиболее интенсивно процесс структурообразования протекает в бетоне, изготовленном на цементе, измельченном до удельной поверхности 6500 и более см/г. Морозостойкость цементно-песчаного бетона, полученного из цемента, измельченного в ЭММ до дисперсности 6500 и более см/г, составила 250-350 циклов согласно ГОСТ без разрушений и потери прочности в весе.
2
2
Предложенным способом возможно получать высокодисперсные цементы от 4000 см/г до 13 500 см/г, что дает возможность получения высокомарочных бетонов. В таблицах 7 и 8 приведены свойства затворенной массы и цементного камня из полученного цемента.
Из таблицы 8 видно, что прочность на сжатие цементного камня из цемента, полученного предложенным способом, намного превышает прочность на сжатие цементного камня, полученного известными способами (RU 2388710 и RU 2544355).
2
Выявлено влияние величин дисперсности цемента на процесс структурообразования и прочность цементно-песчаного бетона. Повышение удельной поверхности цемента до 6500-13500 см/г ускоряет процесс структурообразования, повышает прочность бетона и его долговечность.
Электромагнитная обработка вызывает резкие изменения свойств (по сравнению с традиционно используемым оборудованием для помола) как цементного теста, так и полученного цементного камня:
- падает величина водотвердого отношения от В/Т=0,24 до В/Т=0,1 при получении удобоукладываемой массы (ОК 10 см);
- укорачивается время жизнеспособности массы;
- возрастает плотность массы;
- в 4 раза увеличивается скорость набора прочности на раннем этапе (1 сут.) и ~ в 2 раза нормированная прочность при одновременном резком снижении истираемости материала;
- многократно увеличивается морозостойкость и водонепроницаемость.